(57)【要約】【課題】  本発明は、高透過、高拡散という相反する光学特性について従来技術による拡散板と同等以上の特性を有し、かつ、黄色度の低い積層樹脂板を提供することを可能にすることを目的としている。【解決手段】  液晶モニターまたは液晶テレビ・ユニットに用いられる直下型バックライト・ユニットＡに組み込まれる光拡散性能を有する積層樹脂板であって、積層樹脂板を構成する樹脂層のうち少なくとも１層が、少なくとも１種類の有機系光拡散剤および／または無機系光拡散剤を含む樹脂層であり、かつ、該有機系光拡散剤および無機系光拡散剤のうちの少なくとも１種類の白色度が１００を越えて該積層樹脂板の板厚が２．０mm以下であり、該積層樹脂板の表面および／または裏面の光沢度が５０％以下で構成したことを特徴とする。【選択図】      図１
2007187881.tif 000002
【特許請求の範囲】
【請求項１】
液晶モニターまたは液晶テレビ・ユニットに用いられる直下型バックライト・ユニットに組み込まれる光拡散性能を有する積層樹脂板であって、
前記積層樹脂板を構成する樹脂層のうち少なくとも１層が、少なくとも１種類の有機系光拡散剤および／または無機系光拡散剤を含む樹脂層であり、かつ、該有機系光拡散剤および無機系光拡散剤のうちの少なくとも１種類の白色度が１００を越えていることを特徴とする積層樹脂板。
【請求項２】
前記積層樹脂板を構成する樹脂層のうち有機系光拡散剤および／または無機系光拡散剤を含む樹脂層が、該樹脂層を構成する樹脂成分の屈折率よりも大きい光拡散剤と、該樹脂成分の屈折率よりも小さい光拡散剤を含む樹脂層であることを特徴とする請求項１に記載の積層樹脂板。
【請求項３】
前記積層樹脂板の板厚が２．０mm以下であることを特徴とする請求項１または請求項２に記載の積層樹脂板。
【請求項４】
前記積層樹脂板の板厚が１．６mm以下であることを特徴とする請求項１または請求項２に記載の積層樹脂板。
【請求項５】
前記積層樹脂板の表面および／または裏面の光沢度が５０％以下であることを特徴とする請求項１〜請求項４のいずれか１項に記載の積層樹脂板。
【発明の詳細な説明】
【技術分野】
【０００１】
本発明は、光源から照射される光を拡散させる光拡散性能を有する積層樹脂板に関するものである。
【背景技術】
【０００２】
近年、ノート型パソコン、薄型モニター、薄型テレビの普及に伴って、液晶画面が使用される機会が増えてきている。液晶はブラウン管のような自発光装置ではないため、液晶の背面には「バックライト」と呼ばれる光源を必要とし、その光源は大きく分けて以下の２種類に分類される。
【０００３】
一方は「エッジライト型」もしくは「サイドライト型」バックライト・ユニットと呼ばれ、他方は「直下型」バックライト・ユニットと呼ばれる。前者は、光源を導光板の側面に設け、導光板へ照射された光により導光板の液晶側の面を均一に発光させる方法である。薄型、軽量化が可能であること、消費電力が比較的少ないといった特徴を有し、携帯電話、ノート型パソコン、パソコンのモニター、カー・ナビゲーション・システムのモニター等に用いられている。
【０００４】
後者は、複数のランプ（冷陰極管）、ＬＥＤ（Light Emitting Diode；発光ダイオード）等を発光させ、この光を拡散板（積層樹脂板）、拡散フィルムに通すことにより、液晶の裏側に均一な面発光を得る方法である。ここで用いられる拡散板は乳白色の樹脂板であることが多く、光を散乱、拡散させる機能を有する。
【０００５】
直下型バックライト・ユニットは、構造が簡単であるといった特徴を持つが、エッジライト型バックライト・ユニットと比較して、バックライト・ユニットが厚くなる、消費電力が多いといった欠点により、ディスプレイ市場ではエッジライト型のシェアが大きかった。
【０００６】
しかし、エッジ型バックライト・ユニットを大型液晶に用いた場合、光量が全体的に不足すること、特に中央部分の光量が不足することが問題化した。これに対して、直下型バックライト・ユニットは、ユニット自体は厚くなるが十分な光量を得ることが容易である。このため、２０インチを超えるサイズの液晶テレビでは直下型バックライト・ユニットを用いることが最近では一般的である。
【０００７】
図１を用いて説明すると、図１は直下型バックライト・ユニットの断面図である。図１に示すように、直下型バックライト・ユニットＡは、液晶パネル１、輝度向上フィルム２、拡散板（積層樹脂板）３の順に積層し、反射フィルム５を貼った筐体６内にバックライト４を設けている。
【０００８】
液晶画面を見る場合、バックライト４から発せられた光が液晶パネル１を通ることによって、映像を見ることが出来る。ここで、液晶パネル１の裏側から発せられる光は白色度が高いことが求められる。これは、バックライト４から発せられた光が液晶パネル１の裏面に届いた時点での色調が、直下型バックライト・ユニットＡの発色性、色の再現性を左右するためであり、拡散板３の黄色度が低いことによって、より白色度の高い光が液晶パネル１に届くため、直下型バックライト・ユニットＡの発色性、色の再現性を高められるためである。
【０００９】
また、バックライト４は、冷陰極管の場合にはライン状の光を発し、ＬＥＤの場合には円形の光を発する。バックライト４が発する光が光拡散率の高い拡散板３を通ることにより、ライン状、円形のバックライト４のイメージは均一な面発光に変換される。光拡散率が十分でない場合には、ライン状、円形といった形状が透けて見えてしまう。従って、液晶画面上では明るさのムラが発生してしまう原因となる。
【００１０】
また、光を散乱、拡散させるためには、全光線透過率を下げざるを得なかった。全光線透過率が低いということは、光源からの入光量に比較して、拡散板３からの出光量が少ないこと、つまり、エネルギーの損失が大きいことを意味する。
【００１１】
現在まで直下型バックライト・ユニットＡに求められてきた性能は、バックライト４の光量を必要以上に大きくすることなく液晶画面を明るくすること、明るさのムラのない発光面を得ることである。その中にあって、拡散板３は、より光の透過率が高く（高透過）、より光を拡散させる（高拡散）という相反する光学特性を求められている。
【００１２】
この高透過、高拡散技術に関し、これまで様々な方法が開示されてきた（例えば、特許文献１〜３参照）。例えば特許文献１には、特殊な結合を持つシリコーン樹脂粒子を透明樹脂中に分散させた光透過性を持つ光拡散板が開示され、光線透過率、拡散性、透明性（Ｈａｚｅ）に優れるという効果が記載されている。また、特許文献２には、透明合成樹脂中にシリコーン樹脂微粒子を分散させた光拡散性合成樹脂が開示され、光線透過率、拡散性、透明性（Ｈａｚｅ）、白色度に優れるという効果が記載されている。また、特許文献３には、透明性樹脂に光拡散剤を均一に分散させてなる樹脂層（Ａ）からなる光拡散性積層押出樹脂板が開示され、全光線透過率が高く（隠蔽性となるＩ５／Ｉ０）、光拡散性（Ｉ７０／Ｉ０）、帯電防止性、艶消し性（目視）に優れるという効果が記載されている。
【００１３】
尚、ここで、Ｉ０は垂直入射光による透過角０度の透過光強度、Ｉ５は垂直入射光による透過角５度の透過光強度、Ｉ７０は垂直入射光による透過角７０度の透過光強度であり、Ｉ５／Ｉ０を隠蔽性とし、Ｉ７０／Ｉ０を光拡散性としたものである。
【００１４】
【特許文献１】特開平０１−１７２８０１号公報
【特許文献２】特開平０２−１９４０５８号公報
【特許文献３】特開平１１−００５２４１号公報
【発明の開示】
【発明が解決しようとする課題】
【００１５】
しかしながら、前述の特許文献１の技術では、光線の透過や光拡散性は板面全体の平均を開示しているのみで、積層樹脂板の黄色度等色調に関する技術開示はなく、不充分な開示に止まっていた。また、特許文献２の技術では、シリコーン樹脂微粒子の色調に関する技術的な示唆もなく、不充分な開示に止まっていた。また、特許文献３の技術では、光線の透過や光拡散性は板面全体の平均を開示しているのみで、積層樹脂板の黄色度等色調に関する技術開示はなく、不充分な開示に止まっていた。
【００１６】
本発明は前記課題を解決するものであり、その目的とするところは、高透過、高拡散という相反する光学特性について従来技術による拡散板と同等以上の特性を有し、かつ、黄色度の低い積層樹脂板を提供せんとするものである。
【課題を解決するための手段】
【００１７】
本発明者は、前記課題を解決するために高透過、高拡散という相反する光学特性について従来技術による拡散板と同等以上の特性を有し、かつ、黄色度の低い積層樹脂板を得ることを可能とすべく、鋭意検討した。
【００１８】
その結果、積層樹脂板を構成する樹脂層のうち少なくとも１層が、少なくとも１種類の有機系光拡散剤および／または無機系光拡散剤を含む樹脂層であり、かつ、該光拡散剤のうち少なくとも１種類の白色度が１００を越える積層樹脂板が、従来技術による拡散板と比較して、透過光の黄色度が低く、高透過率と高拡散の相反する性能を両立させた積層樹脂板であることを見出し、本発明を完成するに至ったものである。
【００１９】
即ち、前記目的を達成するための本発明に係る積層樹脂板の第１の構成は、液晶モニターまたは液晶テレビ・ユニットに用いられる直下型バックライト・ユニットに組み込まれる光拡散性能を有する積層樹脂板であって、前記積層樹脂板を構成する樹脂層のうち少なくとも１層が、少なくとも１種類の有機系光拡散剤および／または無機系光拡散剤を含む樹脂層であり、かつ、該有機系光拡散剤および無機系光拡散剤のうちの少なくとも１種類の白色度が１００を越えていることを特徴とする。
【００２０】
また、本発明に係る積層樹脂板の第２の構成は、前記第１の構成において、前記積層樹脂板を構成する樹脂層のうち有機系光拡散剤および／または無機系光拡散剤を含む樹脂層が、該樹脂層を構成する樹脂成分の屈折率よりも大きい光拡散剤と、該樹脂成分の屈折率よりも小さい光拡散剤を含む樹脂層であることを特徴とする。
【００２１】
また、本発明に係る積層樹脂板の第３の構成は、前記第１、第２の構成において、前記積層樹脂板の板厚が２．０mm以下であることを特徴とする。
【００２２】
また、本発明に係る積層樹脂板の第４の構成は、前記第１、第２の構成において、前記積層樹脂板の板厚が１．６mm以下であることを特徴とする。
【００２３】
また、本発明に係る積層樹脂板の第５の構成は、前記第１〜第４の構成において、前記積層樹脂板の表面および／または裏面の光沢度が５０％以下であることを特徴とする。
【発明の効果】
【００２４】
本発明に係る積層樹脂板の構成によれば、従来の拡散板としての積層樹脂板と比較して、さらに高透過、高拡散という相反する光学特性を向上させることが出来る。
【発明を実施するための最良の形態】
【００２５】
図により本発明に係る積層樹脂板の一実施形態を具体的に説明する。図１は本発明に係る積層樹脂板を拡散板として装備した直下型バックライト・ユニットの構成を示す断面説明図である。
【００２６】
図１において、本発明に係る積層樹脂板は、液晶モニターまたは液晶テレビ・ユニットに用いられる直下型バックライト・ユニットＡに組み込まれる光拡散性能を有する積層樹脂板であり、以下、拡散板３と称する。
【００２７】
直下型バックライト・ユニットＡとは、ブラウン管のような自光式画面でない液晶画面等を可視化するために液晶の裏側に均一な面発光を発生させる装置をいう。
【００２８】
直下型バックライト・ユニットＡとは、図１に示すように、液晶パネル１の裏側に均一な面発光を発生させる装置のうち、複数の冷陰極管（ＣＣＦＬ；Cold Cathode Fluorescent Lamp）等のランプ、或いはＬＥＤ（Light Emitting Diode；発光ダイオード）等の光源をバックライト４とし、該バックライト４が発光した光を積層樹脂板となる拡散板３、拡散フィルム、輝度向上フィルム２等を通すことにより、液晶パネル１の裏側に均一な面発光を得る直下型バックライト・ユニットＡをいう。尚、図中５は反射フィルム、６は筐体である。
【００２９】
ここで用いられる拡散板３は、乳白色の樹脂板であることが多く、光を散乱、拡散させる機能を有する。また、直下型バックライト・ユニットＡの光源となるバックライト４は、冷陰極管、ＬＥＤ、プラズマ発光体等が考えられるが、これらの光源は限定されるものではない。
【００３０】
本発明において、積層樹脂板となる拡散板３は該積層樹脂板を構成する樹脂層のうち少なくとも１層が、少なくとも１種類の有機系光拡散剤および／または無機系光拡散剤を含む樹脂層であることを特徴とするが、該積層樹脂板を構成する樹脂層のうち少なくとも１層が光拡散剤を含むことにより、該積層樹脂板に入光した光源となるバックライト４からの光が、該積層樹脂板を透過することによって、拡散光となって出光することが可能となる。
【００３１】
一般的に、拡散板３は、高透過率であることと、高拡散率であることが好ましいとされるが、拡散板３の板厚が薄いほど、高透過率であることと、高拡散率であることを両立することが容易となる。具体的には、積層樹脂板となる拡散板３の板厚は２．０mm以下であることが好ましく、さらに好ましくは１．８mm以下であることであり、最も好ましくは１．６mm以下であることである。板厚が厚い場合には、樹脂の冷却に時間を要するほか、高い板厚精度を維持することが難しくなる可能性がある。一方、板厚を薄くすることによって、拡散板として求められる光学特性を維持したまま直下型バックライト・ユニットＡ自体の厚さを薄くすること、軽量化することができるため好ましい。
【００３２】
ここで、透過率とは、ＪＩＳＫ７３６１−１に規定される測定方法で得られる全光線透過率をいう。また、光拡散率とは、単に「拡散率」とも呼ばれ、測定方法、算出方法は、ＤＩＮ５０３５に規定されている。具体的には、以下の数１式により算出される値である。尚、数１式中、Ｌ（５）は、光源から直角に入光させた光が樹脂板を通して５°の角度に出光した透過光輝度（ｃｄ／ｍ２）とする。同様に、Ｌ（２０）は２０°の角度、Ｌ（７０）は７０°の角度にそれぞれ出光した透過光輝度（ｃｄ／ｍ２）である。
【００３３】
【数１】
2007187881.tif 000003
【００３４】
ここで、光拡散率が高いということは、樹脂板に入光した光は直線的には出光せず、散乱、拡散して出光していることを意味する。
【００３５】
本発明において、積層樹脂板となる拡散板３は該積層樹脂板を構成する樹脂層のうち少なくとも１層が有機系光拡散剤および／または無機系光拡散剤を含み、該有機系光拡散剤および／または無機系光拡散剤のうちの少なくとも１種類の光拡散剤の有する白色度が１００を越えることを特徴とするが、これは、１００を越える白色度を有する光拡散剤を添加することにより、黄色度の低い積層樹脂板を得ることが可能となるためである。
【００３６】
ここで、白色度とはＪＩＳ−Ｐ８１２３で規定されたハンター白色度を指すものである。また、黄色度とはＪＩＳ−Ｋ７１０５で規定された方法により測定された色相を示すものであり、ＹＩ値と呼ばれることもある。
【００３７】
本発明による積層樹脂板となる拡散板３を構成する樹脂組成物は、有機系光拡散剤および／または無機系光拡散剤を含む樹脂層を有することを特徴とする。光拡散剤の種類は限定されるものではなく、有機系および／または無機系の光拡散剤群から選択されることが好ましい。
【００３８】
具体的には、アクリル系架橋微粒子、スチレン系架橋微粒子、メタクリル酸メチル・スチレン共重合体系架橋微粒子、シリコーン系架橋微粒子、炭酸カルシウム、硫酸バリウム、酸化チタン、タルク、マイカ、ガラス等を挙げることが出来る。また、これらは単独、または２種類以上を併用することが出来る。これらの光拡散剤を樹脂組成物に配合することによって、全光線透過率、光拡散率等、拡散板３として求められる光学特性を任意に設定することが可能となる。
【００３９】
ここで、光拡散剤の添加量は限定されるものではなく、基材となる樹脂組成物が有する屈折率、用いる光拡散剤が有する屈折率、積層樹脂板の板厚により調節することが好ましい。
【００４０】
また、光拡散剤の種類、添加量を調整することによって、任意の全光線透過率の拡散板３を得ることは比較的容易である。直下型バックライト・ユニットＡに用いられる拡散板３の全光線透過率は４０％〜９０％の範囲であることが一般的である。
【００４１】
例えば、基材樹脂にＰＭＭＡ（ポリ・メタクリル酸メチル）樹脂を用い、シリコーン微粒子を光拡散剤として選択し、かつ、積層樹脂板の板厚が２．０mmの場合、シリコーン微粒子の添加量は０．１ｗｔ％以上、かつ１０ｗｔ％以下であることにより、拡散板３として求められる全光線透過率を有する積層樹脂板を得ることが出来る。
【００４２】
また、目的の透過率が同一である場合、積層樹脂板の板厚が２．０mmよりも薄い場合には、シリコーン微粒子の添加量は多くすることが一般的であり、逆に板厚が２．０mmよりも厚い場合には添加量は少なくすることが一般的である。
【００４３】
基材樹脂、光拡散剤が同一、かつ、全光線透過率が同一である場合であって、積層樹脂板の板厚のみが異なる場合は、板厚が薄いほど光拡散率が高くなるため、高透過、高拡散である積層樹脂板を得やすいため好ましいといえる。
【００４４】
光拡散剤の選択方法としては、基材となる樹脂組成物が有する屈折率と異なった屈折率を有する光拡散剤を用いることが好ましく、さらに好ましくは屈折率の差が大きい光拡散剤を選択することである。これは屈折率の差が大きいほど光拡散性が高まるためである。
【００４５】
また、複数の光拡散剤を選択する場合には、基材となる樹脂組成物が有する屈折率よりも低いものと高いものの２種類を選択することにより、各々を単独で用いる場合よりも光拡散性を高めることが可能であり、好ましい。
【００４６】
即ち、積層樹脂板となる拡散板３を構成する樹脂層のうち有機系光拡散剤および／または無機系光拡散剤を含む樹脂層が、該樹脂層を構成する樹脂成分の屈折率よりも大きい光拡散剤と、該樹脂成分の屈折率よりも小さい光拡散剤を含む樹脂層で構成することが出来る。
【００４７】
また、光拡散剤の形状は限定されるものではなく、繊維状、板状、鱗片状、球状、チューブ状、こんぺいとう形状（球体の全周面に多数の突起状が形成されたもの）等が任意に選択出来、内部に中空部を有する光拡散剤も使用することが出来る。
【００４８】
本発明において、積層樹脂板となる拡散板３は該積層樹脂板を構成する樹脂層のうち少なくとも１層が、少なくとも１種類の有機系光拡散剤および／または無機系光拡散剤を含む樹脂層であることを特徴とするが、該光拡散剤は該樹脂層に均一に分布していることが好ましい。
【００４９】
また、積層樹脂板となる拡散板３を構成する樹脂層のうち、光拡散剤を含まない樹脂層を有する積層樹脂板であっても実施することが可能である。
【００５０】
光拡散剤の粒子径は限定されるものではないが、平均粒子径で１μｍ以上、かつ５０μｍ以下の範囲であることが好ましく、１μｍ以上、かつ２０μｍ以下であることがさらに好ましく、最も好ましくは１μ以上、かつ１０μｍ以下の範囲にあることである。これは、光拡散剤の平均粒子径が１μｍ以上、かつ５０μｍ以下の範囲にあることにより、光拡散性を維持し易く、全光線透過率の微調整が容易であるためである。
【００５１】
また、皮膜樹脂層に用いる樹脂組成物に光拡散剤を配合する場合には、粒子径が比較的大きいアクリル系架橋微粒子、スチレン系架橋微粒子、メタクリル酸メチル・スチレン共重合体系架橋微粒子から選択することが好ましい。
【００５２】
本発明において、積層樹脂板となる拡散板３を構成する樹脂組成物は限定されるものではなく、高透過、高拡散といった拡散板３に求められる光学特性を損なわない範囲で選択することが出来る。
【００５３】
例えば、アクリル樹脂またはポリ・メタクリル酸メチル樹脂（以下「ＰＭＭＡ樹脂」と略す）、ポリスチレン樹脂（以下「ＰＳ樹脂」と略す）、メタクリル酸メチル・スチレン共重合体（以下「ＭＳ樹脂」と略す）、スチレン・アクリロニトリル共重合体（以下「ＳＡＮ樹脂」と略す）、ポリカーボネート樹脂（以下「ＰＣ樹脂」と略す）等を主成分とする樹脂組成物を挙げることが出来る。
【００５４】
ＰＭＭＡ樹脂は、分子鎖中にメタクリル酸メチル（ＭＭＡ）成分を有する樹脂を指すものであり、そのアクリル系単量体としては、例えばメタクリル酸メチル、メタクリル酸エチル、メタクリル酸ブチル、メタクリル酸シクロヘキシル、メタクリル酸フェニル、メタクリル酸ベンジル、メタクリル酸２−エチルヘキシル、メタクリル酸２−ヒドロキシエチルのようなメタクリル酸エステル類、アクリル酸メチル、アクリル酸エチル、アクリル酸ブチル、アクリル酸シクロヘキシル、アクリル酸フェニル、アクリル酸ベンジル、アクリル酸２−エチルヘキシル、アクリル酸２−ヒドロキシエチルのようなアクリル酸エステル類、メタクリル酸、アクリル酸等が挙げられ、必要に応じてそれらの２種以上を用いることも出来る。
【００５５】
ＰＳ樹脂としては、ポリスチレン樹脂のほか、スチレン系共重合体樹脂を挙げることが出来る。さらに詳しくは、イソプロペニル芳香族単位とビニル芳香族単位とを含有するスチレン系共重合体樹脂を挙げることが出来る。
【００５６】
ここで、イソプロペニル芳香族単量体としては、例えば、イソプロペニルベンゼン（α−メチル・スチレン、以下「αＭｅＳｔ」と略す）、イソプロペニルトルエン、イソプロペニルエチルベンゼン、イソプロペニルプロピルベンゼン、イソプロペニルブチルベンゼン、イソプロペニルペンチルベンゼン、イソプロペニルヘキシルベンゼン、イソプロペニルオクチルベンゼン等のアルキル置換イソプロペニルベンゼン類がある。好ましい単量体は、工業的に入手が容易であることからイソプロペニルベンゼンである。
【００５７】
また、ビニル芳香族単量体としては、例えば、スチレン、ｐ−メチル・スチレン、ｍ−メチル・スチレン、ｏ−メチル・スチレン、２．４−ジメチル・スチレン、２．５−ジメチル・スチレン、３．４−ジメチル・スチレン、３．５−ジメチル・スチレン、ｐ−エチル・スチレン、ｍ−エチル・スチレン、ｏ−エチル・スチレン等のアルキル置換スチレン類、１．１−ジフェニル・エチレン等が挙げられる。好ましい単量体は、工業的に入手が容易であることからスチレンである。
【００５８】
これらのイソプロペニル芳香族単量体とビニル芳香族単量体は、各１種類ずつ用いても良いし、２種類以上を混合して用いても良い。最も好ましい組み合わせは、イソプロペニルベンゼンとスチレンの組み合わせ（以下、「αＭｅＳｔ／Ｓｔ樹脂」と略す）である。
【００５９】
ＭＳ樹脂は、ＭＭＡ成分とスチレン成分を共重合させた樹脂成分を指すものであり、ＭＭＡ成分、スチレン成分以外の第３成分を含んだ共重合体であっても実施することが可能である。ここで、ＭＭＡ成分、スチレン成分に対する上記第３成分の構成比は限定されるものではない。
【００６０】
またスチレン系成分としては、その単量体としてスチレンの他、クロロスチレン、ブロモスチレンのようなハロゲン化スチレンや、ビニルトルエン、αＭｅＳｔのようなアルキルスチレン等が挙げられ、必要に応じてそれらの２種以上を用いることも出来る。
【００６１】
ＳＡＮ樹脂は、スチレン・アクリロニトリル共重合体成分を含む樹脂成分であり、芳香族ビニルおよびシアン化ビニルの共重合体を主成分する。シアン化ビニルとしては、アクリロニトリル、メタクリロニトリル等が挙げられ、アクリロニトリルが好適に用いられる。また芳香族ビニルとしては、スチレン、α−メチル・スチレンのようなα−置換スチレン、ビニルトルエン、ｍ−クロロスチレン、ｐ−クロロスチレン等が挙げられ、これらを単独で用いても、２種以上用いても良いが、スチレンが最も好ましい。
【００６２】
スチレン・アクリロニトリル共重合体のアクリロニトリル比（以下「ＡＮ比」と略す）は限定されるものではないが、ＡＮ比は５以上、かつ５０以下の範囲にあることが好ましく、ＡＮ比が１０以上、かつ４５以下の範囲にあることがさらに好ましい。これは、ＡＮ比が５以上、かつ５０以下の範囲にあることにより、樹脂が黄色味を帯びにくいためである。
【００６３】
本実施形態で用いるＰＣ樹脂（ポリカーボネート樹脂）としては、ビスフェノールＡに代表される二価フェノール系化合物から誘導される重合体が用いられる。ポリカーボネート樹脂の製造方法は特に限定されるものではなく、ホスゲン法、エステル交換法或いは固相重合法等、周知の方法で製造されたものを適用することが出来る。
【００６４】
本発明において、積層樹脂板となる拡散板３の各層を構成する樹脂組成物は、同一の樹脂成分を主成分としながら、添加剤の構成、構成比、分子量分布に差がある等、異なった樹脂組成物による積層樹脂板であっても良いし、２種類以上の異なった樹脂成分、樹脂組成物による積層樹脂板でも良い。
【００６５】
樹脂組成物の組み合わせは、高透過、高拡散という相反する光学特性を損なわないことが好ましく、さらに好ましくは樹脂層間の密着性が確保出来ることである。樹脂層間に十分な密着性が確保出来る場合には、樹脂層間が白濁する恐れを低減出来るほか、積層樹脂板の切削加工時に剥離現象を生じる可能性を低く出来るため好ましい。
【００６６】
また、積層樹脂板となる拡散板３を構成する樹脂組成物は、主成分となる樹脂成分とは異なった樹脂組成物を含んだ共重合体や、他の異なった樹脂成分とブレンドした樹脂組成物および／またはポリマー・アロイであっても実施することが可能である。
【００６７】
本発明による積層樹脂板となる拡散板３を構成する樹脂組成物には、必要に応じて、光拡散剤の他にその他の添加剤を配合することが出来る。添加剤の種類は限定されるものではなく、通常の熱可塑性樹脂に用いられる添加剤を用いることが出来る。
【００６８】
具体的には、紫外線吸収剤、選択波長吸収剤、酸化防止剤、光安定剤、帯電防止剤、各種染料、顔料、蛍光増白剤、滑剤、難燃剤等を挙げることが出来る。これらも、光拡散剤と同様に単独で使用すること、または、２種類以上を併用することが出来、任意の添加量を配合することが出来る。
【００６９】
皮膜層に用いられる樹脂成分には、紫外線吸収剤、光安定剤、帯電防止剤等を添加することが、本発明による積層樹脂板の機能上、好ましい。
【００７０】
本発明による積層樹脂板となる拡散板３は、少なくとも２種類の樹脂組成物により構成されることを特徴とするが、層の構成は限定されるものではなく、必要に応じて、２種２層、２種３層、３種５層等から選択することが出来る。
【００７１】
皮膜樹脂層の厚さは限定されるものではないが、３００μｍ以下であることが好ましく、１００μｍ以下であることがさらに好ましい。皮膜樹脂層の厚さが３００μｍ以下で積層自体が容易となり、外観良好な積層樹脂板を得ることが出来る。
【００７２】
積層樹脂板を製造する方法は限定されるものではなく、共押出し法、フィルム・ラミネート法、コーティング法等を挙げることが出来るが、製造装置の構造が簡単なこと、連続的に安定した品質の積層樹脂板が製造出来ることを考慮すると共押出し法が好ましい。
【００７３】
共押出し法とは、基材樹脂層となる樹脂組成物と皮膜樹脂層となる樹脂組成物をそれぞれ別の押出し機で加熱溶融押出し、シート状に拡幅する金型（以下「ダイ」と略す）内で合流、積層させ、ポリッシング・ロール等を介してシート状に成形する方法である。
【００７４】
共押出し法は、一般的な樹脂板の押出し製造設備に皮膜層となる樹脂用の押出し機を追加した構成であり、構造的にも簡便な積層樹脂板の成形法といえる。共押出し成形の条件は、一般的に行われている樹脂板の成形条件と同じであり、押出す樹脂によって適宜、温度条件を設定すれば良い。
【００７５】
拡散板３の板厚調整は、上記、押出し成形時にポリッシング・ロールの間隙を調整することで自由に設定することが可能である。
【００７６】
一方、液晶モニターまたは液晶テレビ・ユニットに用いられる直下型バックライト・ユニットＡに組み込まれる光拡散性能を有する積層樹脂板は摺りキズが付きにくいことが望まれる。
【００７７】
積層樹脂板となる拡散板３にキズが付いてしまうとバックライト４の光にムラが出来てしまう場合があり、液晶パネル１を通して見る映像に悪影響を及ぼす場合があるため、キズは付きにくいことが好ましい。
【００７８】
ここで摺りキズとは、拡散板３と液晶パネル１との間に配設される拡散フィルム、輝度向上フィルム２等のフィルム類との擦れによって発生する摺りキズや、拡散板３の切削工程、組立工程に発生するキズが考えられるが、キズ付の原因は特定されるものではない。
【００７９】
耐キズ性は樹脂板表層の硬度のほか、表面形状にも左右される。板の表面が平滑である場合（光沢度が高い場合）には拡散板３に求められる耐キズ性を満足することは困難である場合がある。このため、任意の方法により樹脂板表面の光沢度を下げることが好ましい。
【００８０】
本発明の積層樹脂板となる拡散板３は、表面および／または裏面の光沢度が５０％以下であることが好ましく、表面および／または裏面の光沢度が３０％以下であることがさらに好ましく、最も好ましい表面および／または裏面の光沢度は２０％以下であることである。これは、積層樹脂板の表面および／または裏面の光沢度が５０％以下であることにより、樹脂板表面の耐キズ性が良好となるためである。光沢度が５０％を超える場合には、耐キズ性が低下する傾向にあり、本願発明の積層樹脂板は、モニターやテレビに用いられるため、耐キズ性が低下すると、組立時や運搬時に、直下型バックライト・ユニットＡを構成する他の部材との擦れにより擦りキズが発生し、液晶パネル１を通して見たモニターやテレビの画面に細かいキズが多数入ってしまい、画面が見づらくなってしまう場合がある。
【００８１】
ここで、樹脂板表面の光沢度を下げる手段は限定されるものではないが、ケミカル・マット法、機械マット法等が選択されることが一般的であり、併用することも可能である。
【００８２】
ここで、ケミカル・マット法とは、タルク、マイカ等ベースとなる樹脂成分に不溶であり、一定の硬度を有する粒子を添加する等して、板の表面をマット調（微細な凹凸形状に加工する）とする方法である。粒子の直径や、添加量を調整することによって積層樹脂板表面の光沢度を調整することが出来る。このとき添加される粒子のことを「マット化剤」と呼ぶこともある。
【００８３】
一方、機械マット法とは、押出し成形法による積層樹脂板製造の際、ポリッシング・ロールの表面に微細な凹凸面に加工したものを用いることで、凹凸形状を積層樹脂板の表面に転写する方法である。ポリッシング・ロールの表面粗さの程度により積層樹脂板表面の光沢度を調整することが出来る。
【００８４】
また、光沢度の調整は、積層樹脂板製造時の樹脂とポリッシング・ロールとの密着性を調整することによっても可能である。
【００８５】
以下に本発明の積層樹脂板となる拡散板３の具体的な実施例及び比較例の各試験片について、それぞれ、用いた光拡散剤の白色度（ハンター白度）、得られた積層樹脂板の黄色度（ＹＩ値）を測定した。以下の表１は用いた光拡散剤の白色度（ハンター白度）、得られた積層樹脂板の黄色度を測定した結果を示す表である。尚、本発明は以下の実施例に限定されるものではない。
【００８６】
光拡散剤の白色度は、ＪＩＳ−Ｐ８１２３に従い、ハンター式測色色差計で測定した結果から算出した。積層樹脂板の黄色度となる平板のＹＩ値は、ＪＩＳ−Ｋ７１０５に従って、色差計（日本電飾株式会社製「モデル名  ＴＣ−１５００ＨＣ（登録商標）」）を用いて測定した。
【００８７】
［実施例１］
基材樹脂はＰＭＭＡ樹脂とした。ＰＭＭＡ樹脂（旭化成ケミカルズ株式会社製「デラグラス  ＬＰ−１」（登録商標））に、光拡散剤として、白色度が１０３．８であり、平均粒径が２μｍのシリコーン微粒子を１０％配合したマスター・バッチを用意し、全光線透過率が６０％となるようにＰＭＭＡ樹脂（同上）との混合比率を調節した。
【００８８】
皮膜剤樹脂は、ＰＭＭＡ樹脂（旭化成ケミカルズ株式会社製「デラグラス  ＬＰ−１」（登録商標））とし、マット化剤を５ｗｔ％配合したものを用意した。
【００８９】
これらの基材樹脂、皮膜材樹脂を用いて、板厚が２．０mmであり、皮膜層が片面５０μｍであるような２種３層の積層樹脂板を共押出し成形により得た。
【００９０】
得られた積層樹脂板のＹＩ値を測定した結果と、得られた積層樹脂板を用いて、サンシャインウェザーメーター（スガ試験機株式会社製「モデル名  Ｓ−８０Ｂ」）によりＵＶ（紫外線）照射試験を３０００時間実施した後に測定したＹＩ値を以下の表１に示す。
【００９１】
［実施例２］
光拡散剤として、白色度が１０２．９であるシリコーン微粒子を用いた点以外は、上記実施例１と同様の方法により、積層樹脂板を得た。ＹＩ値を測定した結果、ＵＶ照射試験後に測定したＹＩ値を以下の表１に示す。
【００９２】
［実施例３］
光拡散剤として、白色度が１０２．４であるシリコーン微粒子を用いた点以外は、上記実施例１と同様の方法により、積層樹脂板を得た。ＹＩ値を測定した結果、ＵＶ照射試験後に測定したＹＩ値を以下の表１に示す。
【００９３】
［比較例１］
光拡散剤として、白色度が９８．７であるシリコーン微粒子を用いた点以外は、上記実施例１と同様の方法により、積層樹脂板を得た。ＹＩ値を測定した結果、ＵＶ照射試験後に測定したＹＩ値を以下の表１に示す。
【００９４】
【表１】
2007187881.tif 000004
【００９５】
上記表１に示されるように、白色度が１００を越える光拡散剤を添加した実施例１〜３では、白色度が９８．７の比較例１と比較して黄色度（ＹＩ値）の低い積層樹脂板を得ることが出来ることが示される。
【産業上の利用可能性】
【００９６】
本発明による積層樹脂板は、高透過率と高拡散の相反する性能を両立させ、かつ、耐キズ性に優れた積層樹脂板であり、その活用例として、特に、液晶モニターや液晶テレビ・ユニット等の液晶画面の光源に用いられる直下型バックライト・ユニットの拡散板の分野で好適に利用出来る。
【図面の簡単な説明】
【００９７】
【図１】本発明に係る積層樹脂板を拡散板として装備した直下型バックライト・ユニットの構成を示す断面説明図である。
【符号の説明】
【００９８】
Ａ…直下型バックライト・ユニット
１…液晶パネル
２…拡散フィルム、輝度向上フィルム
３…拡散板
４…バックライト
５…反射フィルム
６…筐体
【図１】
2007187881.tif 000005